(57)【要約】【課題】防眩性及び指での操作性に優れたタッチパネル用表面部材を提供する。【解決手段】少なくとも一方の表面が凹凸面であり、前記凹凸面は、カットオフ値０．２５ｍｍのＪＩＳ  Ｂ０６０１：２００１の算術平均粗さＲａ０．２５、カットオフ値２．５ｍｍのＪＩＳ  Ｂ０６０１：２００１の粗さ曲線の二乗平均平方根傾斜ＲΔｑ２．５、及びカットオフ値０．０２５ｍｍのＪＩＳ  Ｂ０６０１：２００１の粗さ曲線の二乗平均平方根傾斜ＲΔｑ０．０２５が、下記条件１−１及び１−２を満たすタッチパネル用表面部材。＜条件１−１＞  ０．０８μｍ≦Ｒａ０．２５≦１．３５μｍ＜条件１−２＞  ０．１１＜［ＲΔｑ２．５／ＲΔｑ０．０２５］≦０．８０【選択図】なし【特許請求の範囲】
【請求項１】
少なくとも一方の表面が凹凸面であり、前記凹凸面は、カットオフ値０．２５ｍｍのＪＩＳ  Ｂ０６０１：２００１の算術平均粗さＲａ０．２５、カットオフ値２．５ｍｍのＪＩＳ  Ｂ０６０１：２００１の粗さ曲線の二乗平均平方根傾斜ＲΔｑ２．５、及びカットオフ値０．０２５ｍｍのＪＩＳ  Ｂ０６０１：２００１の粗さ曲線の二乗平均平方根傾斜ＲΔｑ０．０２５が、下記条件１−１及び１−２を満たすタッチパネル用表面部材。
＜条件１−１＞
０．０８μｍ≦Ｒａ０．２５≦１．３５μｍ
＜条件１−２＞
０．１１＜［ＲΔｑ２．５／ＲΔｑ０．０２５］≦０．８０
【請求項２】
さらに、前記凹凸面が下記条件１−３を満たす請求項１に記載のタッチパネル用表面部材。
＜条件１−３＞
０．０２０≦ＲΔｑ２．５≦０．２５０
【請求項３】
さらに、前記凹凸面が下記条件１−４を満たす請求項１又は２に記載のタッチパネル用表面部材。
＜条件１−４＞
０．１５０≦ＲΔｑ０．０２５≦０．４００
【請求項４】
ＪＩＳ Ｋ７１３６：２０００のヘイズが１５．０％以上である請求項１〜３の何れか１項に記載のタッチパネル用表面部材。
【請求項５】
表面にタッチパネル用表面部材を有するタッチパネルであって、前記タッチパネル用表面部材として、請求項１〜４の何れか１項に記載のタッチパネル用表面部材の前記凹凸面がタッチパネルの表面を向くように配置してなるタッチパネル。
【請求項６】
表示素子上にタッチパネルを有する表示装置であって、前記タッチパネルが請求項５に記載のタッチパネルである、タッチパネル付きの表示装置。
【請求項７】
少なくとも一方の表面が凹凸面であり、前記凹凸面の、カットオフ値０．２５ｍｍのＪＩＳ  Ｂ０６０１：２００１の算術平均粗さＲａ０．２５、カットオフ値２．５ｍｍのＪＩＳ  Ｂ０６０１：２００１の粗さ曲線の二乗平均平方根傾斜ＲΔｑ２．５、及びカットオフ値０．０２５ｍｍのＪＩＳ  Ｂ０６０１：２００１の粗さ曲線の二乗平均平方根傾斜ＲΔｑ０．０２５が、下記条件１−１及び１−２を満たすものをタッチパネル用表面部材として選別する、タッチパネル用表面部材の選別方法。
＜条件１−１＞
０．０８μｍ≦Ｒａ０．２５≦１．３５μｍ
＜条件１−２＞
０．１１＜［ＲΔｑ２．５／ＲΔｑ０．０２５］≦０．８０
【発明の詳細な説明】
【技術分野】
【０００１】
本発明は、タッチパネル用表面部材、タッチパネル、表示装置、及びタッチパネル用表面部材の選別方法に関する。
【背景技術】
【０００２】
近年、タッチパネルは多くの携帯情報端末に搭載されるようになったこともあり、流通量が増加している。タッチパネルの表面には、種々の目的のために表面保護シートが貼着される場合がある。
【０００３】
従来主流であった抵抗膜式タッチパネルは、ペンで特定の箇所を繰り返し打点する操作を行うことなどから、表面保護シートには高度な耐擦傷性が求められていた。
一方、現在の主流である静電容量式タッチパネルは、基本的に人間の指で操作を行い、しかも、指が画面全体を移動するようにして操作を行う。このため、現在の主流である静電容量式タッチパネル用の表面保護シートには、指で操作した際の指紋の付着を防止したり、付着した指紋を拭取りやすくしたりする性能が求められている。
【０００４】
上記のようなタッチパネル用の表面保護シートとしては、例えば、特許文献１〜２が提案されている。
【先行技術文献】
【特許文献】
【０００５】
【特許文献１】特開２０１５−１１４９３９号公報
【特許文献２】特開２０１４−１０９７１２号公報
【発明の開示】
【発明が解決しようとする課題】
【０００６】
近年の携帯情報端末の爆発的な普及により、タッチパネルは長時間操作されるようになっており、良好な操作性が求められている。しかし、特許文献１〜２に代表されるように、従来提案されたタッチパネル用の表面保護シートの殆どのものは、指紋の汚れに着目する一方で、指での快適な操作性について検討されていない。
また、携帯情報端末は屋外で使用されることが多く、太陽光の映り込みを防ぐために高レベルの防眩性が求められる。しかし、特許文献１〜２に代表されるように、従来提案されたタッチパネル用の表面保護シートは、防眩性及び指での操作性の両立について何ら検討されていない。
【０００７】
本発明は、防眩性及び指での操作性に優れたタッチパネル用表面部材、タッチパネル、表示装置、及びタッチパネル用表面部材の選別方法を提供することを課題とする。
【課題を解決するための手段】
【０００８】
上記課題を解決すべく、本発明は、以下［１］〜［４］のタッチパネル用表面部材、タッチパネル、表示装置、及びタッチパネル用表面部材の選別方法を提供する。
［１］少なくとも一方の表面が凹凸面であり、前記凹凸面は、カットオフ値０．２５ｍｍのＪＩＳ  Ｂ０６０１：２００１の算術平均粗さＲａ０．２５、カットオフ値２．５ｍｍのＪＩＳ  Ｂ０６０１：２００１の粗さ曲線の二乗平均平方根傾斜ＲΔｑ２．５、及びカットオフ値０．０２５ｍｍのＪＩＳ  Ｂ０６０１：２００１の粗さ曲線の二乗平均平方根傾斜ＲΔｑ０．０２５が、下記条件１−１及び１−２を満たすタッチパネル用表面部材。
＜条件１−１＞
０．０８μｍ≦Ｒａ０．２５≦１．３５μｍ
＜条件１−２＞
０．１１＜［ＲΔｑ２．５／ＲΔｑ０．０２５］≦０．８０
【０００９】
［２］表面にタッチパネル用表面部材を有するタッチパネルであって、前記タッチパネル用表面部材として、上記［１］に記載のタッチパネル用表面部材の前記凹凸面がタッチパネルの表面を向くように配置してなるタッチパネル。
［３］表示素子上にタッチパネルを有する表示装置であって、前記タッチパネルが上記［２］のタッチパネルである、タッチパネル付きの表示装置。
【００１０】
［４］少なくとも一方の表面が凹凸面であり、前記凹凸面の、カットオフ値０．２５ｍｍのＪＩＳ  Ｂ０６０１：２００１の算術平均粗さＲａ０．２５、カットオフ値２．５ｍｍのＪＩＳ  Ｂ０６０１：２００１の粗さ曲線の二乗平均平方根傾斜ＲΔｑ２．５、及びカットオフ値０．０２５ｍｍのＪＩＳ  Ｂ０６０１：２００１の粗さ曲線の二乗平均平方根傾斜ＲΔｑ０．０２５が、上記条件１−１及び１−２を満たすものをタッチパネル用表面部材として選別する、タッチパネル用表面部材の選別方法。
【発明の効果】
【００１１】
本発明のタッチパネル用表面部材、タッチパネル及び表示装置は、防眩性及び指での操作性を良好にすることができる。また、本発明のタッチパネル用表面部材の選別方法は、防眩性及び指での操作性が良好なタッチパネル用表面部材を正確に選別することができ、タッチパネル用表面部材の製品設計、品質管理を効率よくすることができる。
【図面の簡単な説明】
【００１２】
【図１】本発明のタッチパネル用表面部材の一実施形態を示す断面図である。
【図２】本発明のタッチパネル用表面部材の他の実施形態を示す断面図である。
【図３】本発明のタッチパネルの一実施形態を示す断面図である。
【図４】本発明のタッチパネルの他の実施形態を示す断面図である。
【発明を実施するための最良の形態】
【００１３】
以下、本発明のタッチパネル用表面部材、タッチパネル、表示装置、及びタッチパネル用表面部材の選別方法の実施の形態を説明する。
【００１４】
［タッチパネル用表面部材］
本発明のタッチパネル用表面部材は、少なくとも一方の表面が凹凸面であり、前記凹凸面は、カットオフ値０．２５ｍｍのＪＩＳ  Ｂ０６０１：２００１の算術平均粗さＲａ０．２５、カットオフ値２．５ｍｍのＪＩＳ  Ｂ０６０１：２００１の粗さ曲線の二乗平均平方根傾斜ＲΔｑ２．５、及びカットオフ値０．０２５ｍｍのＪＩＳ  Ｂ０６０１：２００１の粗さ曲線の二乗平均平方根傾斜ＲΔｑ０．０２５が、下記条件１−１及び１−２を満たすものである。
＜条件１−１＞
０．０８μｍ≦Ｒａ０．２５≦１．３５μｍ
＜条件１−２＞
０．１１＜［ＲΔｑ２．５／ＲΔｑ０．０２５］≦０．８０
以下、タッチパネル用表面部材のことを「表面部材」と称する場合がある。
【００１５】
＜条件１−１＞
条件１−１では、凹凸面のカットオフ値０．２５ｍｍのＪＩＳ  Ｂ０６０１：２００１の算術平均粗さＲａ０．２５が０．０８μｍ以上１．３５μｍ以下であることを要求している。
Ｒａ０．２５が０．０８μｍ未満の場合、屋外使用時の防眩性を満足することができない。また、Ｒａ０．２５が１．３５μｍを超えると、タッチパネル用表面部材を表示素子の前面に用いた際に、表示素子の解像性が損なわれてしまう。また、Ｒａ０．２５が１．２０μｍを超えると、ゴツゴツした感触となり、触感が低下する傾向にある。
なお、Ｒａ０．２５を大きくすると、指と表面部材との接触面積が減少して、操作性が良好になるとも考えられる。しかし、単にＲａ０．２５を大きくしただけでは操作性を良好にすることはできず、操作性を良好にするためには後述する条件１−２を満たすことが必要となる。
【００１６】
条件１−１は、０．１０μｍ≦Ｒａ０．２５≦１．００μｍを満たすことが好ましく、０．１５μｍ≦Ｒａ０．２５≦０．８０μｍを満たすことがより好ましく、０．２０μｍ≦Ｒａ０．２５≦０．６０μｍを満たすことがさらに好ましい。
条件１−１において、Ｒａのカットオフ値を０．２５ｍｍとした理由は、３０ｃｍ離れたところから観察する際の人間の目の分解能の限界が０．１０ｍｍであり、ＪＩＳに規定されているカットオフ値の中から０．１０ｍｍを下回らない最小値を選択したことによるものである。
条件１−１、並びに後述する条件１−２、条件１−３、条件１−４及び条件１−５は、表面部材のＭＤ方向（Ｍａｃｈｉｎｅ  Ｄｉｒｅｃｔｉｏｎ）及びＴＤ方向（Ｔｒａｎｓｖｅｒｓｅ  Ｄｉｒｅｃｔｉｏｎ）において満たすことが好ましい。
なお、本明細書において、上記Ｒａ０．２５、並びに、後述するＲΔｑ２．５、ＲΔｑ０．０２５及びＲｐｍ２．５は、１５個のサンプルを各１回ずつ測定した際の平均値とする。
【００１７】
条件１−２では、ＲΔｑ２．５／ＲΔｑ０．０２５が０．１１超０．８０以下であることを要求している。
ＲΔｑ（粗さ曲線の二乗平均平方根傾斜）は、ＪＩＳ  Ｂ０６０１：２００１に規定されており、下記式（Ａ）から算出される無次元のパラメータである。ＲΔｑ２．５はカットオフ値２．５ｍｍの粗さ曲線の二乗平均平方根傾斜、ＲΔｑ０．０２５はカットオフ値０．０２５ｍｍの粗さ曲線の二乗平均平方根傾斜を意味する。
【数１】
2018185769.tif 000002
［式（Ａ）中、「Ｌ」は基準長さを示し、「ｄｙ／ｄｘ」は、粗さ曲線の各単位区間の傾きを示す。］
なお、「基準長さ」とは「カットオフ値」を意味する。すなわち、カットオフ値が２．５ｍｍの場合は基準長さが２．５ｍｍであり、カットオフ値が０．０２５ｍｍの場合は基準長さが０．０２５ｍｍである。また、単位測定区間とは、カットオフ値λｃをサンプリング数で除した長さの区間であり、本実施形態ではサンプリング数を１５００とする。
【００１８】
条件１−２を満たさない場合、指での操作性（特に、指を前後に移動する際の操作性）を良好にすることができない。以下、条件１−２についてさらに説明する。
【００１９】
カットオフ値は、粗さ成分（高周波成分）と、うねり成分（低周波成分）とから構成される断面曲線から、うねり成分をカットする度合いを示す値である。言い換えると、カットオフ値は、断面曲線からうねり成分（低周波成分）をカットするフィルターの細かさを示す値である。カットオフ値が大きいと、フィルターが粗いため、うねり成分のうち極めて大きなうねりはカットされるが、多くのうねりはカットされないこととなる。一方、カットオフ値が小さいと、フィルターが細かいため、うねり成分の多くがカットされることとなる。つまり、カットオフ値が小さい粗さパラメータは高周波成分の凹凸の影響が強く、カットオフ値が大きい粗さパラメータは低周波成分の凹凸の影響が強くなる。
低周波成分のＲΔｑ（ＲΔｑ２．５）は、指を動かす際に、指と表面部材との間に摩擦力を生じさせていると考えられる。高周波成分のＲΔｑ（ＲΔｑ０．０２５）は、表面部材の表面に指を密着させにくくしていると考えられる。
つまり、条件１−２において、ＲΔｑ２．５／ＲΔｑ０．０２５が０．１１超０．８０以下であることは、低周波成分のＲΔｑと高周波成分のＲΔｑとがバランスよく存在していることを示している。そして、条件１−２を満たすことにより、指での操作性（特に、指を前後に移動する際の操作性）を良好にすることができる。この理由は以下のように考えられる。
【００２０】
人間の指の指紋は個々によって異なるが、指の腹を中心に渦を巻くように形成されていること、及び、タッチパネルに触れる指の先端領域の指紋は多少の傾斜はあるものの横方向に流れていることに関しては、各人の指紋は概ね共通している。したがって、指を横方向に移動させる際は、指紋が表面部材の凹凸に引っかかりにくいが、指を縦方向に移動させる際は、指紋が表面部材の凹凸に引っかかりやすくなる。つまり、指を縦方向に移動させる際の操作性には、表面部材の凹凸面の形状が大きく関連すると考えられる。
本発明の表面部材は、条件１−２を満たし、低周波成分のＲΔｑと高周波成分のＲΔｑとがバランスよく存在することから、指を縦方向に移動する際の操作性を良好にすることができる。
【００２１】
条件１−２は、０．１２≦［ＲΔｑ２．５／ＲΔｑ０．０２５］≦０．７０を満たすことが好ましく、０．１３≦［ＲΔｑ２．５／ＲΔｑ０．０２５］≦０．６０を満たすことがより好ましく、０．１４≦［ＲΔｑ２．５／ＲΔｑ０．０２５］≦０．５０を満たすことがさらに好ましい。
条件１−２において、低周波のＲΔｑのカットオフ値を２．５ｍｍとした理由は、ＪＩＳに規定されているカットオフ値の中から最大値を選択したことによるものである。また、条件１−２において、高周波のＲΔｑのカットオフ値を０．０２５ｍｍとした理由は、ＪＩＳに規定されているカットオフ値の最小値（０．０８ｍｍ）では、指を密着させる周波数成分が残存する可能性が高いため、これより小さい値であって、かつ、表面粗さ測定器の触針の先端半径（２μｍ）以上の値の範囲から選択したことによるものである。
【００２２】
なお、ＲΔｑ（二乗平均平方根傾斜）に類似するパラメータとして、下記式（Ｂ）から算出されるΔａ（平均傾斜）がある。Δａ（平均傾斜）は、小坂研究所社製の表面粗さ測定器（商品名：ＳＥ−３４００）の取り扱い説明書（１９９５．０７．２０改訂）に定義されている値である。
ＲΔｑ（二乗平均平方根傾斜）は、傾斜のバラツキがパラメータに反映されるため、傾斜のバラツキがパラメータに反映されないΔａ（平均傾斜）に比べて、操作性の評価手法に適したパラメータであるといえる。
【数２】
2018185769.tif 000003
［式（Ｂ）中、「Ｌ」は基準長さを示し、「ｄｙ／ｄｘ」は、粗さ曲線の各単位区間の傾きを示す。］
なお、「基準長さ」とは「カットオフ値」を意味する。すなわち、カットオフ値が２．５ｍｍの場合は基準長さが２．５ｍｍであり、カットオフ値が０．０２５ｍｍの場合は基準長さが０．０２５ｍｍである。また、単位測定区間とは、カットオフ値λｃをサンプリング数で除した長さの区間である。サンプリング数は１５００とする。
【００２３】
また、本発明の表面部材は、さらに、前記凹凸面が下記条件１−３を満たすことが好ましい。
＜条件１−３＞
０．０２０≦ＲΔｑ２．５≦０．２５０
【００２４】
条件１−３を満たすことにより、防眩性及び指での操作性をより良好にすることができる。
条件１−３は、０．０２８≦ＲΔｑ２．５≦０．２００を満たすことがより好ましく、０．０３５≦ＲΔｑ２．５≦０．１７５を満たすことがさらに好ましい。
【００２５】
また、本発明の表面部材は、さらに、前記凹凸面が下記条件１−４を満たすことが好ましい。
＜条件１−４＞
０．１５０≦ＲΔｑ０．０２５≦０．４００
【００２６】
条件１−４を満たすことにより、防眩性及び指での操作性をより良好にすることができる。
条件１−４は、０．２００≦ＲΔｑ０．０２５≦０．３８５を満たすことがより好ましく、０．２５０≦ＲΔｑ０．０２５≦０．３７０を満たすことがさらに好ましい。
【００２７】
また、本発明の表面部材は、さらに、前記凹凸面が下記条件１−５を満たすことが好ましい。
＜条件１−５＞
０．２０μｍ≦Ｒｐｍ２．５≦２．２０μｍ
【００２８】
Ｒｐｍとは、基準長さの５倍の長さ（評価長さ）の粗さ曲線において、基準長さごとに全５区間のＪＩＳ  Ｂ０６０１：２００１の粗さ曲線の最大山高さＲｐを算出し、５区間のＲｐを平均したものである。また、Ｒｐｍ２．５とは、カットオフ値（≒基準長さ）を２．５ｍｍとした際のＲｐｍである。
【００２９】
条件１−５を満たすことにより、指での操作性をより良好にすることができる。
条件１−５は、０．３０μｍ≦Ｒｐｍ２．５≦２．００μｍを満たすことがより好ましく、０．４０μｍ≦Ｒｐｍ２．５≦１．８０μｍを満たすことがさらに好ましい。
条件１−５においてカットオフ値を２．５ｍｍとした理由は、実際の操作長さに少しでも近づけるため、ＪＩＳに規定されているカットオフ値の中から最大値を選択したことによるものである。
【００３０】
また、本発明の表面部材は、下記条件２−１を満たすことが好ましい。
＜条件２−１＞
ＪＩＳ Ｋ７１３６：２０００のヘイズが１５．０％以上
【００３１】
ヘイズを１５．０％以上とすることにより、太陽光の映り込みを抑制し、高レベルの防眩性を付与することができる。
防眩性の観点から、ヘイズは１８．０％以上であることがより好ましく、２０．０％以上であることがさらに好ましい。また、表示素子の解像性の低下の抑制の観点から、ヘイズは６０．０％以下であることが好ましく、５０．０％以下であることがより好ましく、４０．０％以下であることがさらに好ましく、３０．０％以下であることがよりさらに好ましい。
ヘイズ及び後述の全光線透過率を測定する際は、条件１−１及び条件１−２を満たす凹凸面とは反対側の表面から光を入射するものとする。表面部材の両面が条件１−１及び条件１−２を満たす場合、光入射面はどちらの面であってもよい。なお、ヘイズ及び全光線透過率は、１５個のサンプルを各１回ずつ測定した際の平均値とする。
【００３２】
また、本発明の表面部材は、下記条件２−２を満たすことが好ましい。
＜条件２−２＞
ＪＩＳ Ｋ７３６１−１：１９９７の全光線透過率が８７．０％以上
【００３３】
全光線透過率を８７．０％以上とすることにより、表示素子の輝度の低下を抑制できる。
全光線透過率は８８．０％以上であることがより好ましく、８９．０％以上であることがさらに好ましい。
【００３４】
また、本発明の表面部材は、凹凸面の耐擦傷性を向上する観点から、凹凸面のＪＩＳ Ｋ５６００−５−４：１９９９の鉛筆硬度が２Ｈ以上であることが好ましく、３Ｈ以上であることがより好ましく、５Ｈ以上であることがさらに好ましい。
【００３５】
＜表面部材全体の構成＞
本発明のタッチパネル用表面部材は、少なくとも一方の表面が凹凸面であり、前記凹凸面が条件１−１及び条件１−２を満たしていれば、その構成は特に限定されない。
例えば、本発明のタッチパネル用表面部材１０の構成としては、図１及び図２のように、基材１上に樹脂層２を有し、該樹脂層２の表面が条件１−１及び条件１−２を満たす凹凸面であるものが挙げられる。樹脂層２は、図２のように、第一樹脂層２ａ、第二樹脂層２ｂの多層構造であってもよい。
なお、図示しないが、本発明のタッチパネル用表面部材１０の構成は、基材を有さずに樹脂層単層であってもよく、あるいは、基材及び樹脂層以外の他の層を有し、該他の層の表面が条件１−１及び条件１−２を満たしていてもよい。他の層としては、帯電防止層、防汚層等が挙げられる。
また、本発明のタッチパネル用表面部材は、取り扱い性、表示素子の視認性の観点から、条件１−１及び条件１−２を満たす凹凸面を片面に有し、他方の面は略平滑（Ｒａ０．２５が０．０２μｍ以下）であることが好ましい。
【００３６】
凹凸面は、「エンボス、サンドブラスト、エッチング等の物理的又は化学的処理」、「型による成型」、「コーティング」等により形成することができる。これら方法の中では、表面形状の再現性の観点からは「型による成型」が好適であり、生産性及び多品種対応の観点からは「コーティング」が好適である。
【００３７】
型による成型は、条件１−１及び条件１−２を満たす形状と相補的な形状からなる型を作製し、当該型に樹脂層を形成する材料を流し込んだ後、型から取り出すことにより形成することができる。
【００３８】
コーティングによる凹凸面の形成は、樹脂成分、粒子及び溶剤を含有してなる樹脂層形成塗布液を、グラビアコーティング、バーコーティング等の公知の塗布方法により基材上に塗布、乾燥、硬化することにより形成できる。
コーティングにより形成した凹凸面が条件１−１及び条件１−２等を満たしやすくするためには、粒子の平均粒子径、粒子の含有量、及び樹脂層の厚み等を後述の範囲とすることが好ましい。
なお、図２のように、樹脂層が２層以上から形成される場合は、少なくとも何れかの樹脂層に粒子を含有していればよいが、条件１−１及び条件１−２等を満たしやすくする観点からは、最表面の樹脂層に粒子を含むことが好ましい。また、最表面の樹脂層が粒子を含み、下層の樹脂層が粒子を含まない構成とすることにより、表面の鉛筆硬度を向上しやすくできる。
【００３９】
樹脂層の粒子は、有機粒子及び無機粒子の何れも用いることができる。
有機粒子としては、ポリメチルメタクリレート、ポリアクリル−スチレン共重合体、メラミン樹脂、ポリカーボネート、ポリスチレン、ポリ塩化ビニル、ベンゾグアナミン−メラミン−ホルムアルデヒド縮合物、シリコーン、フッ素系樹脂及びポリエステル系樹脂等からなる粒子が挙げられる。有機粒子は、粒子の凝集を抑制しやすく、条件１−２等を満たしやすい点で好適である。
無機粒子としては、シリカ、アルミナ、アンチモン、ジルコニア及びチタニア等からなる粒子が挙げられる。無機粒子の中では透明性に優れるシリカが好適である。また、無機粒子は表面を疎水化処理したものが好ましい。疎水化処理した無機粒子は、凹凸層形成塗布液中での分散性が良好となり、凝集が抑制され、条件１−２等を満たしやすくできる。また、疎水化処理した無機粒子は、樹脂成分との親和性が良いため、塗膜からの脱落を抑制しやすくできる。
粒子の形状は、球形、不定形の何れであってもよい。球形粒子はなめらかな凹凸を形成するのに適し、不定形粒子はギラツキの抑制に優れている。
これらの粒子は、単独で用いても良いが、二種以上を混合して用いてもよい。
【００４０】
樹脂層の粒子は、有機粒子と無機粒子とを併用し、かつ、無機粒子の平均粒子径よりも有機粒子の平均粒子径を大きくすることが好ましい。かかる構成とすることで、粒子径の大きい有機粒子でなめらかな凹凸を形成する一方、無機粒子で細かな凹凸を形成し、条件１−２を満たしやすくできる。
有機粒子と無機粒子とを併用する場合、有機粒子の形状は、なめらかな凹凸を形成する観点から球形であることが好ましい。有機粒子と無機粒子とを併用する場合、無機粒子の形状は特に限定されないが、ギラツキを抑制する観点から不定形であることが好ましい。
【００４１】
樹脂層中の粒子の平均粒子径は、樹脂層の厚みにより異なるため一概には言えないが、条件１−１及び条件１−２等を満たしやすくする観点、及び粒子の脱落を抑制する観点から、１．０〜１０．０μｍが好ましく、２．０〜８．０μｍであることがより好ましく、３．０〜６．０μｍであることがさらに好ましい。粒子が凝集している場合、凝集粒子の平均粒子径が前記範囲を満たすことが好ましい。
また、有機粒子と無機粒子とを併用する場合、有機粒子として平均粒子径が上述した範囲のものを用いる一方で、無機粒子として平均一次粒子径が１〜２５ｎｍのものを用いることが好ましい。無機粒子の平均一次粒子径は２〜２０ｎｍであることがより好ましく、３〜１５ｎｍであることがさらに好ましい。
【００４２】
粒子の平均粒子径は、ミクロンオーダーの場合、例えば、以下の（ｙ１）〜（ｙ３）の作業により算出できる。
（ｙ１）本発明の表面部材を光学顕微鏡にて透過観察画像を撮像する。倍率は５００〜２０００倍が好ましい。
（ｙ２）観察画像から任意の１０個の粒子を抽出し、個々の粒子の粒子径を算出する。粒子径は、粒子の断面を任意の平行な２本の直線で挟んだとき、該２本の直線間距離が最大となるような２本の直線の組み合わせにおける直線間距離として測定される。
（ｙ３）同じサンプルの別画面の観察画像において同様の作業を５回行って、合計５０個分の粒子径の数平均から得られる値を  凹凸層中の粒子の平均粒子径とする。
粒子の平均粒子径がナノオーダーの場合、上記（ｙ１）を以下の（ｙ１’）に変更する他は、上記と同様の作業により算出できる。
（ｙ１）本発明の表面部材の断面をＴＥＭ又はＳＴＥＭで撮像する。ＴＥＭ又はＳＴＥＭの加速電圧は１０ｋｖ〜３０ｋＶ、倍率は５万〜３０万倍とすることが好ましい。
【００４３】
粒子は、粒子径分布が広いもの（単一粒子で粒子径分布が広いもの、あるいは、粒子径分布が異なる２種類以上の粒子を混合した混合粒子の粒子径分布が広いもの）であってもよいが、ギラツキを抑制する観点、及び粒子の脱落を抑制する観点から、粒子径分布が狭い方が好ましい。具体的には、粒子の粒子径分布の変動係数は、２５％以下であることが好ましく、２０％以下であることがより好ましく、１５％以下であることがさらに好ましい。
【００４４】
樹脂層中の粒子の含有量は、条件１−１及び条件１−２等を満たしやすくする観点から、樹脂成分１００質量部に対して、１０〜４５質量部であることが好ましく、１２〜３０質量部であることがより好ましい。
また、有機粒子と無機粒子とを併用し、かつ、無機粒子の平均粒子径よりも有機粒子の平均粒子径を大きくする場合、無機粒子：有機粒子は質量比で、１：１〜１：５であることが好ましく、１：１〜１：４であることがより好ましく、１：２〜１：３であることがさらに好ましい。
また、有機粒子と無機粒子とを併用し、かつ、無機粒子の平均粒子径よりも有機粒子の平均粒子径を大きくする場合、有機粒子の含有量は、樹脂成分１００質量部に対して、５〜４０質量部であることが好ましく、７〜２５質量部であることがより好ましい。その際、無機粒子の含有量は、樹脂成分１００質量部に対して、１〜１５質量部であることが好ましく、２〜１０質量部であることがより好ましい。
【００４５】
樹脂層の膜厚の好適な範囲は、樹脂層の実施形態によって若干異なる。例えば、粒子を含む樹脂層の厚みは、条件１−１及び条件１−２等を満たしやすくする観点、凹凸面の鉛筆硬度を向上させる観点及びカールを抑制する観点から、２．０〜８．０μｍが好ましく、２．５〜６．０μｍがより好ましく、３．０〜５．０μｍがさらに好ましい。
また、条件１−１及び条件１−２等を満たしやすくする観点、及び粒子の脱落を抑制する観点から、［粒子の平均粒子径］／［粒子を含む樹脂層の膜厚］の比は、０．７〜１．８であることが好ましく、０．８〜１．７であることがより好ましく、０．９〜１．５であることがさらに好ましい。なお、前述の比は、ミクロンオーダーの粒子と樹脂層との膜厚との比である。例えば、ミクロンオーダーの有機粒子とナノオーダーの無機粒子とを併用する例を上記に示したが、前述の比は、ミクロンオーダーの有機粒子に関するものである。
樹脂層の膜厚は、例えば、走査型透過電子顕微鏡（ＳＴＥＭ）を用いて撮影した断面の画像から２０箇所の厚みを測定し、２０箇所の値の平均値から算出できる。ＳＴＥＭの加速電圧は１０ｋｖ〜３０ｋＶ、ＳＴＥＭの倍率は１０００〜７０００倍とすることが好ましい。
【００４６】
樹脂層の樹脂成分は、熱硬化性樹脂組成物又は電離放射線硬化性樹脂組成物の硬化物を含むことが好ましく、凹凸面の鉛筆硬度を向上する観点から、電離放射線硬化性樹脂組成物の硬化物を含むことがより好ましく、その中でも紫外線硬化性樹脂組成物の硬化物を含むことがさらに好ましい。
【００４７】
熱硬化性樹脂組成物は、少なくとも熱硬化性樹脂を含む組成物であり、加熱により、硬化する樹脂組成物である。
熱硬化性樹脂としては、アクリル樹脂、ウレタン樹脂、フェノール樹脂、尿素メラミン樹脂、エポキシ樹脂、不飽和ポリエステル樹脂、シリコーン樹脂等が挙げられる。熱硬化性樹脂組成物には、これら硬化性樹脂に、必要に応じて硬化剤が添加される。
【００４８】
電離放射線硬化性樹脂組成物は、電離放射線硬化性官能基を有する化合物（以下、「電離放射線硬化性化合物」ともいう）を含む組成物である。電離放射線硬化性官能基としては、（メタ）アクリロイル基、ビニル基、アリル基等のエチレン性不飽和結合基、及びエポキシ基、オキセタニル基等が挙げられる。電離放射線硬化性化合物としては、エチレン性不飽和結合基を有する化合物が好ましく、エチレン性不飽和結合基を２つ以上有する化合物がより好ましく、中でも、エチレン性不飽和結合基を２つ以上有する、多官能性（メタ）アクリレート系化合物が更に好ましい。多官能性（メタ）アクリレート系化合物としては、モノマー及びオリゴマーのいずれも用いることができる。
なお、電離放射線とは、電磁波又は荷電粒子線のうち、分子を重合あるいは架橋し得るエネルギー量子を有するものを意味し、通常、紫外線（ＵＶ）又は電子線（ＥＢ）が用いられるが、その他、Ｘ線、γ線などの電磁波、α線、イオン線などの荷電粒子線も使用可能である。
【００４９】
多官能性（メタ）アクリレート系化合物のうち、２官能（メタ）アクリレート系モノマーとしては、エチレングリコールジ（メタ）アクリレート、ビスフェノールＡテトラエトキシジアクリレート、ビスフェノールＡテトラプロポキシジアクリレート、１，６−ヘキサンジオールジアクリレート等が挙げられる。
３官能以上の（メタ）アクリレート系モノマーとしては、例えば、トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジペンタエリスリトールテトラ（メタ）アクリレート、イソシアヌル酸変性トリ（メタ）アクリレート等が挙げられる。
また、上記（メタ）アクリレート系モノマーは、分子骨格の一部を変性しているものでもよく、エチレンオキサイド、プロピレンオキサイド、カプロラクトン、イソシアヌル酸、アルキル、環状アルキル、芳香族、ビスフェノール等による変性がなされたものも使用することができる。
【００５０】
また、多官能性（メタ）アクリレート系オリゴマーとしては、ウレタン（メタ）アクリレート、エポキシ（メタ）アクリレート、ポリエステル（メタ）アクリレート、ポリエーテル（メタ）アクリレート等のアクリレート系重合体等が挙げられる。
ウレタン（メタ）アクリレートは、例えば、多価アルコール及び有機ジイソシアネートとヒドロキシ（メタ）アクリレートとの反応によって得られる。
また、好ましいエポキシ（メタ）アクリレートは、３官能以上の芳香族エポキシ樹脂、脂環族エポキシ樹脂、脂肪族エポキシ樹脂等と（メタ）アクリル酸とを反応させて得られる（メタ）アクリレート、２官能以上の芳香族エポキシ樹脂、脂環族エポキシ樹脂、脂肪族エポキシ樹脂等と多塩基酸と（メタ）アクリル酸とを反応させて得られる（メタ）アクリレート、及び２官能以上の芳香族エポキシ樹脂、脂環族エポキシ樹脂、脂肪族エポキシ樹脂等とフェノール類と（メタ）アクリル酸とを反応させて得られる（メタ）アクリレートである。
上記電離放射線硬化性化合物は１種を単独で、又は２種以上を組み合わせて用いることができる。
【００５１】
電離放射線硬化性化合物が紫外線硬化性化合物である場合には、電離放射線硬化性組成物は、光重合開始剤や光重合促進剤等の添加剤を含むことが好ましい。
光重合開始剤としては、アセトフェノン、ベンゾフェノン、α−ヒドロキシアルキルフェノン、ミヒラーケトン、ベンゾイン、ベンジルメチルケタール、ベンゾイルベンゾエート、α−アシルオキシムエステル、チオキサンソン類等から選ばれる１種以上が挙げられる。
これら光重合開始剤は、融点が１００℃以上であることが好ましい。光重合開始剤の融点を１００℃以上とすることにより、表面部材の製造過程や、タッチパネルの透明導電膜の形成過程で、残留した光重合開始剤が昇華して、製造装置や透明導電膜の汚染を防止することができる。
また、光重合促進剤は、硬化時の空気による重合阻害を軽減させ硬化速度を速めることができるものであり、例えば、ｐ−ジメチルアミノ安息香酸イソアミルエステル、ｐ−ジメチルアミノ安息香酸エチルエステル等から選ばれる１種以上が挙げられる。
【００５２】
樹脂層形成塗布液には、通常、粘度を調節したり、各成分を溶解または分散可能とするために溶剤を用いる。溶剤の種類によって、塗布、乾燥過程した後の樹脂層の表面状態が異なるため、溶剤の飽和蒸気圧、透明基材への溶剤の浸透性等を考慮して溶剤を選定することが好ましい。具体的には、溶剤は、例えば、ケトン類（アセトン、メチルエチルケトン、メチルイソブチルケトン、シクロヘキサノン等）、エーテル類（ジオキサン、テトラヒドロフラン等）、脂肪族炭化水素類（ヘキサン等）、脂環式炭化水素類（シクロヘキサン等）、芳香族炭化水素類（トルエン、キシレン等）、ハロゲン化炭素類（ジクロロメタン、ジクロロエタン等）、エステル類（酢酸メチル、酢酸エチル、酢酸ブチル等）、アルコール類（ブタノール、シクロヘキサノール等）、セロソルブ類（メチルセロソルブ、エチルセロソルブ等）、セロソルブアセテート類、スルホキシド類（ジメチルスルホキシド等）、アミド類（ジメチルホルムアミド、ジメチルアセトアミド等）等が例示でき、これらの混合物であってもよい。
溶剤の乾燥が遅すぎる場合、樹脂層のレベリング性が過度になること、及び／又は粒子の凝集が進行することにより、条件１−１及び条件１−２等を満たしやすい表面形状を形成しづらくなる。したがって、溶剤としては、蒸発速度（ｎ−酢酸ブチルの蒸発速度を１００としたときの相対蒸発速度）が１８０以上である溶剤を、全溶剤中の５０質量％以上含むことが好ましく、６０質量％以上含むことがより好ましい。相対蒸発速度が１８０以上の溶剤としては、トルエンが挙げられる。トルエンの相対蒸発速度は１９５である。
【００５３】
また、表面形状を適度に滑らかにして、表面部材の表面形状を上述した範囲にしやすくする観点からは、樹脂層形成塗布液には、レベリング剤を含有させることが好ましい。レベリング剤は、フッ素系レベリング剤、シリコーン系レベリング剤、フッ素シリコーン共重合体系レベリング剤等が挙げられる。
また、レベリング剤の効果を発現しやすくするため、レベリング剤と電離放射線硬化性化合物との親水性の程度（あるいは疎水性の程度）を近づけることが好ましい。例えば、シリコーン系レベリング剤はフッ素系レベリング剤に比べて親水性であることから、シリコーン系レベリング剤を用いる場合には、電離放射線硬化性化合物としてペンタエリスリトールトリアクリレート等の親水性が高いものを用いることが好ましい。
レベリング剤の添加量としては、樹脂層形成塗布液の全固形分に対して０．０１〜０．３０質量％が好ましく、０．０２〜０．１０質量％がより好ましい。また、レベリング剤は触感を良好にすることにもつながる。
【００５４】
＜基材＞
基材としては、光透過性を有するプラスチックフィルムが好適である。
光透過性を有するプラスチックフィルムは、ポリエステル、トリアセチルセルロース（ＴＡＣ）、セルロースジアセテート、セルロースアセテートブチレート、ポリアミド、ポリイミド、ポリエーテルスルフォン、ポリスルフォン、ポリプロピレン、ポリメチルペンテン、ポリ塩化ビニル、ポリビニルアセタール、ポリエーテルケトン、ポリメタクリル酸メチル、ポリカーボネート、ポリウレタン及び非晶質オレフィン（Ｃｙｃｌｏ−Ｏｌｅｆｉｎ−Ｐｏｌｙｍｅｒ：ＣＯＰ）等の樹脂から形成することができる。
これらプラスチックフィルムの中でも、機械的強度、寸法安定性及び上記物性（ｆ）を満たしやすくする観点からは、延伸加工、特に二軸延伸加工されたポリエステルフィルムが好ましい。ポリエステルフィルムの中では、ポリエチレンテレフタレート（ＰＥＴ）、ポリエチレンナフタレート（ＰＥＮ）が好ましい。
基材の厚みは、５〜２００μｍであることが好ましく、１０〜１５０μｍであることがより好ましい。
【００５５】
［タッチパネル］
本発明のタッチパネルは、表面にタッチパネル用表面部材を有するタッチパネルであって、前記タッチパネル用表面部材として、本発明のタッチパネル用表面部材の前記凹凸面（条件１−１及び条件１−２を満たす凹凸面）がタッチパネルの表面を向くように配置してなるものである。
【００５６】
タッチパネルとしては、抵抗膜式タッチパネル、静電容量式タッチパネル、インセルタッチパネル、光学式タッチパネル、超音波式タッチパネル及び電磁誘導式タッチパネル等が挙げられる。
【００５７】
抵抗膜式タッチパネル１００は、図３に示すように、導電膜３０を有する上下一対の透明基板２０の導電膜３０同士が対向するようにスペーサー４０を介して配置されてなる基本構成に、図示しない回路が接続されてなるものである。
抵抗膜式タッチパネルの場合、例えば、上部透明基板２０として本発明の表面部材１０を用い、該表面部材１０の前記凹凸面がタッチパネル１００の表面を向くようにして用いる構成が挙げられる。また、図示しないが、抵抗膜式タッチパネルは、上部透明基板上に本発明の表面部材を凹凸面が表面を向くようにして貼り合わせた構成や、上部透明基板上に本発明の表面部材を凹凸面が表面を向くようにして載置し、フレーム等で固定した構成であってもよい。
【００５８】
静電容量式タッチパネルは、表面型及び投影型等が挙げられ、投影型が多く用いられている。投影型の静電容量式タッチパネルは、Ｘ軸電極と、該Ｘ軸電極と直交するＹ軸電極とを絶縁体を介して配置した基本構成に、回路が接続されてなるものである。該基本構成をより具体的に説明すると、１枚の透明基板上の別々の面にＸ軸電極及びＹ軸電極を形成する態様、透明基板上にＸ軸電極、絶縁体層、Ｙ軸電極をこの順で形成する態様、図４に示すように、透明基板２０上にＸ軸電極５０を形成し、別の透明基板２０上にＹ軸電極６０を形成し、接着剤層等の絶縁体層７０を介して積層する態様等が挙げられる。また、これら基本態様に、さらに別の透明基板を積層する態様が挙げられる。
静電容量式タッチパネルの場合、例えば、表面側の透明基板２０として本発明の表面部材１０を用い、該表面部材１０の前記凹凸面がタッチパネル１００の表面を向くようにして用いる構成が挙げられる。また、図示しないが、静電容量式タッチパネルは、表面側の透明基板上に本発明の表面部材を凹凸面が表面を向くようにして貼り合わせた構成や、表面側の透明基板上に本発明の表面部材を凹凸面が表面を向くようにして載置し、フレーム等で固定した構成であってもよい。
【００５９】
電磁誘導式タッチパネルは、磁界を発生する専用ペンを用いるタッチパネルである。電磁誘導式タッチパネルは、ペンから生じる電磁エネルギーを検出するセンサー部を少なくとも有し、さらにセンサー部上に透明基板を有する。該透明基板は多層構成であってもよい。
電磁誘導式タッチパネルの場合、例えば、センサー部上に位置する透明基板のうち、最表面の透明基板として、本発明の表面部材を用い、該表面部材の前記凹凸面がタッチパネルの表面を向くようにして用いる。あるいは、電磁誘導式タッチパネルの場合、センサー部上に位置する透明基板のうち、最表面の透明基板上に、本発明の表面部材を凹凸面が表面を向くようにして貼り合わせた構成や、該最表面の透明基板上に本発明の表面部材を凹凸面が表面を向くようにして載置し、フレーム等で固定した構成であってもよい。
【００６０】
インセルタッチパネルは、２枚のガラス基板に液晶を挟んでなる液晶素子の内部に、抵抗膜式、静電容量式、光学式等のタッチパネル機能を組み込んだものである。
インセルタッチパネルの場合、表面側のガラス基板上に、本発明の表面部材の前記凹凸面がタッチパネルの表面を向くように配置して用いる。なお、インセルタッチパネルの表面側のガラス基板と、本発明の表面部材との間には、偏光板等の他の層を有していてもよい。
【００６１】
［タッチパネル付きの表示装置］
本発明のタッチパネル付きの表示装置は、表示素子上にタッチパネルを有する表示装置であって、前記タッチパネルが本発明のタッチパネルであるものである。
【００６２】
表示素子としては、液晶表示素子、ＥＬ表示素子、プラズマ表示素子、電子ペーパー素子等が挙げられる。表示素子が液晶表示素子、ＥＬ表示素子、プラズマ表示素子、電子ペーパー素子の場合、これらの表示素子上に本発明のタッチパネルを載置する。
【００６３】
［タッチパネル用表面部材の選別方法］
本発明のタッチパネル用表面部材の選別方法は、少なくとも一方の表面が凹凸面であり、前記凹凸面の、カットオフ値０．２５ｍｍのＪＩＳ  Ｂ０６０１：２００１の算術平均粗さＲａ０．２５、カットオフ値２．５ｍｍのＪＩＳ  Ｂ０６０１：２００１の粗さ曲線の二乗平均平方根傾斜ＲΔｑ２．５、及びカットオフ値０．０２５ｍｍのＪＩＳ  Ｂ０６０１：２００１の粗さ曲線の二乗平均平方根傾斜ＲΔｑ０．０２５が、下記条件１−１及び１−２を満たすものをタッチパネル用表面部材として選別するものである。
【００６４】
＜条件１−１＞
０．０８μｍ≦Ｒａ０．２５≦１．３５μｍ
＜条件１−２＞
０．１１＜［ＲΔｑ２．５／ＲΔｑ０．０２５］≦０．８０
【００６５】
なお、「基準長さ」とは「カットオフ値」を意味する。すなわち、カットオフ値が２．５ｍｍの場合は基準長さが２．５ｍｍであり、カットオフ値が０．０２５ｍｍの場合は基準長さが０．０２５ｍｍである。また、単位測定区間とは、カットオフ値λｃをサンプリング数で除した長さの区間である。サンプリング数は１５００とする。
【００６６】
本発明のタッチパネル用表面部材の選別方法によれば、防眩性及び指での操作性が良好なタッチパネル用表面部材を正確に選別することができ、表面部材の製品設計、品質管理を効率よくすることができる。
【００６７】
表面部材を選別する条件は、（１−１）０．０８μｍ≦Ｒａ０．２５≦１．３５μｍであること、（１−２）０．１１＜［ＲΔｑ２．５／ＲΔｑ０．０２５］≦０．８０であることを必須条件とする。
選別条件（１−１）のＲａ０．２５、及び、選別条件（１−２）の［ＲΔｑ２．５／ＲΔｑ０．０２５］の好適な範囲は、本発明の表面部材で示した好適な範囲と同様である。
【００６８】
また、本発明のタッチパネル用表面部材の選別方法は、防眩性及び指での操作性が良好なタッチパネル用表面部材をより正確に選別する観点等から、以下に挙げる（１−３）、（１−４）、（１−５）、（２−１）及び（２−２）の群から選ばれる一以上を追加の選別条件とすることが好ましい。追加の選別条件は、前記群の二以上とすることがより好ましく、三以上とすることがさらに好ましく、全部とすることがよりさらに好ましい。
【００６９】
＜条件１−３＞
０．０２０≦ＲΔｑ２．５≦０．２５０
＜条件１−４＞
０．１５０≦ＲΔｑ０．０２５≦０．４００
＜条件１−５＞
０．２０μｍ≦Ｒｐｍ２．５≦２．２０μｍ
＜条件２−１＞
表面部材のＪＩＳ Ｋ７１３６：２０００のヘイズが２５．０％以上
＜条件２−２＞
表面部材のＪＩＳ Ｋ７３６１−１：１９９７の全光線透過率が８７．０％以上
【００７０】
追加の選別条件の好適な範囲は、本発明の表面部材で示した好適な範囲と同様である。
【実施例】
【００７１】
次に、本発明を実施例により、さらに詳細に説明するが、本発明は、この例によってなんら限定されるものではない。
【００７２】
１．測定及び評価
実験例で作製又は準備したタッチパネル用表面部材について、以下の測定及び評価を行った。
【００７３】
１−１．表面形状
実施例及び比較例のタッチパネル用表面部材を１０ｃｍ四方に切断した。切断箇所は、蛍光灯の照明下において、目視でゴミや傷などの異常点がない事を確認の上、ランダムな部位から選択した。切断した表面部材を東レ社製の光学透明粘着シート（屈折率：１．４７、厚み１００μｍ）を介して、縦１０ｃｍ×横１０ｃｍの大きさの黒色板（クラレ社製、商品名：コモグラス  品番 ：ＤＦＡ５０２Ｋ、厚み２．０ｍｍ）を貼り合わせたサンプルをそれぞれ１５個準備した。表面粗さ測定器（型番：ＳＥ−３４００／小坂研究所株式会社製）を用いて、計測ステージにサンプルが固定かつ密着した状態となるようにセットしたのち、下記の測定条件により、下記の測定項目について、各サンプルの凹凸層側の表面形状を測定した。そして、１５個のサンプルの平均値を、各実施例及び比較例のＲａ０．２５、ＲΔｑ２．５、ＲΔｑ０．０２５及びＲｐｍ２．５とした。測定時の雰囲気は、温度は２３℃±５℃、湿度５０％±１０％とした。また、測定開始までに前記サンプルを前記雰囲気に１０分間以上さらした。結果を表１に示す。
＜測定条件＞
［表面粗さ検出部の触針］
小坂研究所社製の商品名ＳＥ２５５５Ｎ（先端曲率半径：２μｍ、頂角：９０度、材質：ダイヤモンド）
［表面粗さ測定器の測定条件］
・λｃ０．０２５ｍｍ、０．２５ｍｍ又はλｃ２．５ｍｍで計測
・評価長さ：カットオフ値λｃの５倍
・触針の送り速さ：０．１ｍｍ／ｓ
・縦倍率：１００００倍
・横倍率：１０倍
・評価長さ：カットオフ値λｃの５倍
・予備長さ：（カットオフ値λｃ）×２
・スキッド：用いない（測定面に接触なし）
・カットオフフィルタ種類：ガウシャン
・ＪＩＳモード：ＪＩＳ１９９４
・不感帯レベル：１０％
・ｔｐ／ＰＣ曲線：ノーマル
・サンプリングモード：ｃ＝１５００
＜測定項目＞
・カットオフ値０．２５ｍｍのＪＩＳ  Ｂ０６０１：２００１の算術平均粗さＲａ
・カットオフ値２．５ｍｍのＪＩＳ  Ｂ０６０１：２００１の二乗平均平方根傾斜ＲΔｑ
・カットオフ値０．０２５ｍｍのＪＩＳ  Ｂ０６０１：２００１の二乗平均平方根傾斜ＲΔｑ
・カットオフ値２．５ｍｍのＲｐｍ
【００７４】
１−２．ヘイズ、全光線透過率
実施例及び比較例のタッチパネル用表面部材を５ｃｍ四方に切断したサンプルをそれぞれ１５個準備した。１５個の部位は、蛍光灯の照明下において、目視でゴミや傷などの異常点がない事を確認の上、ランダムな部位から選択した。ヘイズメーター（ＨＭ−１５０、村上色彩技術研究所製）を用いて、各サンプルのヘイズ（ＪＩＳ Ｋ−７１３６：２０００）及び全光線透過率（ＪＩＳ Ｋ７３６１−１：１９９７）を測定した。そして、１５個のサンプルの平均値を、各実施例及び比較例のヘイズ及び全光線透過率とした。光入射面は基材側とした。測定時の雰囲気は、温度は２３℃±５℃、湿度５０％±１０％とした。また、測定開始までに前記サンプルを前記雰囲気に１０分間以上さらした。結果を表１に示す。
【００７５】
１−３．操作性（左右）
電子天秤（エー・アンド・デイ社製の商品名ＥＷ−１５００ｉ）上にタッチパネル用表面部材を置き荷重が２００〜４００ｇｆになるように調整しながら凹凸面に指の腹を押し当て、指を左右方向に約５ｃｍ往復移動する動作を行った。該往復移動の動作を５秒間に１０回行った。評価時の雰囲気は、温度は２３℃±５℃、湿度５０％±１０％とした。また、評価開始までに評価用のサンプルを前記雰囲気に１０分間以上さらした。
操作性が良好であるものを２点、普通であるものを１点、良好でなかったものを０点として、２０人が評価を行った。２０人の平均点が１．６点以上のものを「Ａ」、１．２以上１．６点未満のものを「Ｂ」、０．８以上１．２点未満のものを「Ｃ」、０．８点未満のものを「Ｄ」とした。結果を表１に示す。
【００７６】
１−４．操作性（前後）
電子天秤（エー・アンド・デイ社製の商品名ＥＷ−１５００ｉ）上にタッチパネル用表面部材を置き荷重が２００〜４００ｇｆになるように調整しながらの凹凸面に指の腹を押し当て、指を前後方向に約５ｃｍ往復移動する動作を行った。該往復移動の動作を５秒間に１０回行った。評価時の雰囲気は、温度は２３℃±５℃、湿度５０％±１０％とした。また、評価開始までに評価用のサンプルを前記雰囲気に１０分間以上さらした。上記１−３と同様の基準で評価した結果を表１に示す。
【００７７】
１−５．防眩性
後述する「４」で作製した表示装置を、地面に水平に設置した照度計（トプコン社製、商品名ＩＭ−３）の計測値が、１０，０００〜５０，０００Ｌｕｘとなっている状態で使用した。画面の明るさを最大として、画面には白地の背景に黒色文字（フォント種類  Roboto Regular、文字サイズ中）を全画面に表示して防眩性を評価した。
画面に表示した文字が画面の７５％以上の領域で判読可能なものを２点、画面の２０％以上７５％未満の範囲で文字の判読可能なものを１点、文字が判読可能な領域が画面の２０％未満で視認性が著しく低下したものを０点として、２０人が評価を行った。２０人の平均点が１．６点以上のものを「Ａ」、１．０以上１．６点未満のものを「Ｂ」、１．０点未満のものを「Ｃ」とした。結果を表１に示す。
【００７８】
２．タッチパネル用表面部材の作製
［実施例１］
基材として厚み４０μｍのトリアセチルセルロース樹脂フィルムを用い、該基材上に、下記処方の樹脂層形成用塗布液１を乾燥後の厚みが５μｍとなるように塗布、乾燥、紫外線照射して、樹脂層を形成し、実施例１のタッチパネル用表面部材を得た。
【００７９】
＜樹脂層形成用塗布液１＞
・ペンタエリスリトールトリアクリレート                ８１部
（日本化薬社製、商品名：ＫＡＹＡＲＡＤ−ＰＥＴ−３０）
・有機粒子                                            １３部
（球状ポリアクリル−スチレン共重合体、平均粒子径３．５μｍ）
・不定形シリカ                                          ６部
（平均一次粒子径１０ｎｍ）
・光重合開始剤                                          ３部
（ＢＡＳＦ社製、商品名：イルガキュア１８４）
・シリコーン系レベリング剤                          ０．１部
（モメンティブ・パフォーマンス・マテリアルズ社製、商品名：ＴＳＦ４４６０）
・溶剤１（トルエン）                                １８０部
・溶剤２（アノン）                                    ７０部
・溶剤３（メチルイソブチルケトン）                      ２部
・溶剤４                                              ２８部
（プロピレングリコールモノメチルエーテルアセテート）
【００８０】
［実施例２］
基材として厚み８０μｍのＰＥＴフィルムを用い、該基材上に、下記処方の樹脂層形成用塗布液２を乾燥後の厚みが３μｍとなるように塗布、乾燥、紫外線照射して、樹脂層を形成し、実施例２のタッチパネルペン用表面部材を得た。
【００８１】
＜樹脂層形成用塗布液２＞
・ペンタエリスリトールトリアクリレート                １６部
（日本化薬社製、商品名：ＫＡＹＡＲＡＤ−ＰＥＴ−３０）
・ウレタンアクリレート
（日本合成化学社製、ＵＶ１７００Ｂ）              ７２．８部
・有機粒子                                              ８部
（球状ポリアクリル−スチレン共重合体、平均粒子径５μｍ）
・不定形シリカ                                          ３部
（平均粒子径５ｎｍ）
・光重合開始剤                                          ３部
（ＢＡＳＦ社製、商品名：イルガキュア１８４）
・シリコーン系レベリング剤                          ０．２部
（モメンティブ・パフォーマンス・マテリアルズ社製、商品名：ＴＳＦ４４６０）
・溶剤１（トルエン）                                  ８０部
・溶剤２（アノン）                                    ３０部
【００８２】
［比較例１］
基材として厚み８０μｍのトリアセチルセルロース樹脂フィルムを用い、該基材上に、下記処方の樹脂層形成用塗布液３を乾燥後の厚みが８μｍとなるように塗布、乾燥、紫外線照射して、樹脂層を形成し、比較例１のタッチパネル用表面部材を得た。
【００８３】
＜樹脂層形成塗布液３＞
・ペンタエリスリトールトリアクリレート                ７５部
（日本化薬社製、商品名：ＫＡＹＡＲＡＤ−ＰＥＴ−３０）
・有機粒子                                            ２５部
（球状ポリアクリル−スチレン共重合体、平均粒子径２μｍ）
・光重合開始剤                                          ３部
（ＢＡＳＦ社製、商品名：イルガキュア１８４）
・シリコーン系レベリング剤                      ０．１部
（モメンティブ・パフォーマンス・マテリアルズ社製、商品名：ＴＳＦ４４６０）
・溶剤１（トルエン）                                  ４０部
・溶剤２（アノン）                                    ４０部
・溶剤３                                              ４０部
（プロピレングリコールモノメチルエーテルアセテート）
【００８４】
［比較例２］
基材として厚み８０μｍのトリアセチルセルロース樹脂フィルムを用い、該基材上に、下記処方の樹脂層形成用塗布液４を乾燥後の厚みが３μｍとなるように塗布、乾燥、紫外線照射して、樹脂層を形成し、さらに下記処方の樹脂層形成用塗布液５を乾燥後の厚みが１０μｍとなるように塗布、乾燥、紫外線照射して席層することで比較例２のタッチパネル用表面部材を得た。
【００８５】
＜樹脂層形成用塗布液４＞
・ペンタエリスリトールトリアクリレート              ５０部
（日本化薬社製、商品名：ＫＡＹＡＲＡＤ−ＰＥＴ−３０）
・ウレタンアクリレート                              ５０部
（日本合成化学社製、商品名：ＵＶ１７００Ｂ）
・有機粒子                                          ２１部
（球状ポリアクリル−スチレン共重合体、平均粒子径５μｍ）
・不定形シリカ                                      １０部
（平均粒子径５ｎｍ）
・光重合開始剤                                        ３部
（ＢＡＳＦ社製、商品名：イルガキュア１８４）
・シリコーン系レベリング剤                      ０．０５部
（モメンティブ・パフォーマンス・マテリアルズ社製、商品名：ＴＳＦ４４６０）
・溶剤１（トルエン）                                ８０部
・溶剤２（アノン）                                  ３０部
【００８６】
＜樹脂層形成用塗布液５＞
・ペンタエリスリトールトリアクリレート              ４０部
（日本化薬社製、商品名：ＫＡＹＡＲＡＤ−ＰＥＴ−３０）
・ウレタンアクリレート                              ６０部
（日本合成化学社製、商品名：ＵＶ１７００Ｂ）
・光重合開始剤                                        ３部
（ＢＡＳＦ社製、商品名：イルガキュア１８４）
・シリコーン系レベリング剤                      ０．０５部
（モメンティブ・パフォーマンス・マテリアルズ社製、商品名：ＴＳＦ４４６０）
・溶剤１（トルエン）                                ７０部
・溶剤２（メチルイソブチルケトン）                  ３０部
【００８７】
［比較例３］
基材として厚み８０μｍのトリアセチルセルロース樹脂フィルムを用い、該基材上に、下記処方の樹脂層形成用塗布液６を乾燥後の厚みが１０μｍとなるように塗布、乾燥、紫外線照射して、樹脂層を形成し、さらに下記処方の樹脂層形成用塗布液７を乾燥後の厚みが０．１μｍとなるように塗布、乾燥、紫外線照射して比較例３のタッチパネル用表面部材を得た。
【００８８】
＜樹脂層形成用塗布液６＞
・ウレタンアクリレート                                ４部
（日本合成社製、商品名：ＵＶ１７００Ｂ）
・ジペンタエリスリトールヘキサアクリレート            ３部
（日本化薬社製）
・帯電防止剤                                          ６部
（三菱化学社製、商品名：Ｈ６１００、固形分５０％）
・重合開始剤                                      ０．４部
（ＢＡＳＦ社製、商品名：イルガキュア１８４）
・メチルエチルケトン                                  ７部
【００８９】
＜樹脂層形成用塗布液７＞
・ペンタエリスリトールトリアクリレート              １００部
・中空状シリカ微粒子                                ６００部
（触媒化学社製、商品名：スルーリア４３２０）
（固形分２０％、平均粒子径６０ｎｍ）
・反応性シリカ微粒子                            １３３．３部
（日産化学工業社製、商品名：ＭＩＢＫ−ＳＤ）
（固形分３０％、平均粒子径１０ｎｍ）
・フッ素系化合物                                      ６０部
（ＤＩＣ社製、商品名：ＲＳ−７４、固形分２０％）
・フッ素−シリコーン系化合物                      ３２．８部
（ＪＳＲ社製、商品名：ＴＵ２２２５、固形分１５％） 
・光重合開始剤                                          ７部
（ＢＡＳＦ社製、商品名：イルガキュア１２７）
・メチルイソブチルケトン                      ６１６８．６部
・プロピレングリコールモノメチルエーテル      ２８７０．８部
【００９０】
【表１】
2018185769.tif 000004
【００９１】
表１に示すように、条件１−１及び条件１−２を満たす実施例１〜２の表面部材は、防眩性及び指での操作性に優れるものであった。一方、条件１−１及び／又は条件１−２を満たさない比較例１〜３の表面部材は、防眩性及び指での操作性を両立できないものであった。
また、表１の結果から、条件１−１及び条件１−２を満たす表面部材を選別することは、防眩性及び指での操作性に優れた表面部材を効率よく選別できることにつながることが確認できる。
【００９２】
３．タッチパネルの作製
実施例１〜２及び比較例１〜３のタッチパネル用表面部材の凹凸面とは反対側の面（基材側の面）に、厚み２０ｎｍのＩＴＯの導電性膜をスパッタリング法で形成し、上部電極板とした。次いで、厚み１ｍｍの強化ガラス板の一方の面に、厚み約２０ｎｍのＩＴＯの導電性膜をスパッタリング法で形成し、下部電極板とした。次いで、下部電極板の導電性膜を有する面に、スペーサー用塗布液として電離放射線硬化型樹脂（Dot Cure TR5903：太陽インキ社）をスクリーン印刷法によりドット状に印刷した後、高圧水銀灯で紫外線を照射して、直径５０μｍ、高さ８μｍのスペーサーを１ｍｍの間隔で配列させた。
次いで、上部電極板と下部電極板とを、導電性膜どうしを対向するように配置させ、厚み３０μｍ、幅３ｍｍの両面接着テープで縁を接着し、実施例１〜２及び比較例１〜３の抵抗膜式タッチパネルを作製した。
該タッチパネル上での操作性の評価は、表１と同様であった。
【００９３】
４．表示装置の作製
実施例１〜２及び比較例１〜３のタッチパネル用表面部材と、市販の超高精細液晶表示装置（シャープ製のスマートフォン、商品名：ＳＨ−０３Ｇ、画素密度４８０ｐｐｉ）とを、透明粘着剤層を介して貼り合わせ、実施例１〜２及び比較例１〜３の表示装置を作製した。なお、貼り合わせの際は、タッチパネル用表面部材の凹凸面側が、表示装置の表面側（表示素子とは反対側）を向くようにした。
該表示装置での操作性の評価は、表１と同様であった。
【産業上の利用可能性】
【００９４】
本発明のタッチパネル用表面部材、タッチパネル及び表示装置は、防眩性及び指での操作性に優れる点で有用である。また、本発明のタッチパネル用表面部材の選別方法は、防眩性及び指での操作性が良好なタッチパネル用表面部材を正確に選別することができ、タッチパネル用表面部材の製品設計、品質管理を効率よくできる点で有用である。
【符号の説明】
【００９５】
１：基材
２：凹凸層
１０：タッチパネル用表面部材
２０：透明基板
３０：導電膜
４０：スペーサー
５０：Ｘ軸電極
６０：Ｙ軸電極
７０：絶縁体層
１００：タッチパネル
【図１】
2018185769.tif 000005
【図２】
2018185769.tif 000006
【図３】
2018185769.tif 000007
【図４】
2018185769.tif 000008